(57)【要約】放射性セシウムを含有する汚染水を吸収させ、吸収された汚染水から放射性セシウムを選択的に回収することのできるセシウム回収材を提供する。不織布から形成された包材と、包材中に収容された高吸水性ポリマーパウダーと、を含み、不織布はフェロシアン化物及びフェリシアン化物からなる群から選ばれる少なくとも１種の化合物を含むセシウム回収材を用いる。【選択図】図１B
2017082361.tif 000002
【特許請求の範囲】
【請求項１】
不織布から形成された包材と、前記包材に収容された高吸水性ポリマーパウダーと、を含み
前記不織布はフェロシアン化物及びフェリシアン化物からなる群から選ばれる少なくとも１種の化合物を含むことを特徴とするセシウム回収材。
【請求項２】
前記高吸水性ポリマーパウダーは内袋を介することなく前記包材に直接収容されている請求項１に記載のセシウム回収材。
【請求項３】
前記不織布は１ｄｔｅｘ以下の極細繊維を含む見かけ密度０．２０〜１．２ｇ／ｃｍ3の不織布である請求項１または２に記載のセシウム回収材。
【請求項４】
前記不織布は湿熱接着性繊維の集合体を部分接着させて形成された不織布である請求項１または２に記載のセシウム回収材。
【請求項５】
前記湿熱接着性繊維の集合体を部分接着させて形成された不織布は１〜１０ｄｔｅｘの前記湿熱接着性繊維の集合体を部分接着させて形成された見かけ密度０．０５〜０．４０ｇ／ｃｍ３の不織布である請求項４に記載のセシウム回収材。
【請求項６】
前記包材に、フェロシアン化物及びフェリシアン化物からなる群から選ばれる少なくとも１種の化合物をさらに含む請求項１〜５の何れか１項に記載のセシウム回収材。
【請求項７】
前記不織布は、ASTM D3786のミューレン式破裂強力測定方法によって求められる破裂強さが１０kg/cm2以上である請求項１〜６の何れか１項に記載のセシウム回収材。
【請求項８】
前記不織布は、ASTM D3786のミューレン式破裂強力測定方法によって求められる破裂強さに４９（cm2×kg f）を乗じて得られる破裂強力が４９０Ｎ以上である請求項１〜７の何れか１項に記載のセシウム回収材。
【請求項９】
前記化合物は紺青である請求項１〜８の何れか１項に記載のセシウム回収材。
【請求項１０】
請求項１〜９の何れか１項のセシウム回収材を放射性セシウムで汚染された汚染水が存在する領域に配置して、前記高吸水性ポリマーパウダーに前記汚染水を吸収させて前記セシウム回収材を膨張させることを特徴とするセシウム回収方法。
【発明の詳細な説明】
【技術分野】
【０００１】
本発明は、放射性セシウムで汚染された汚染水の除染に用いられるセシウム回収材に関する。
【背景技術】
【０００２】
原子力発電所の事故により放射性物質が漏出したとき、放射性物質を含む汚染水が発生する。例えば、廃炉作業現場の汚染水を貯留する貯蔵タンクから汚染水が溢れ出て原子力発電所の周辺地域を汚染することがあった。また、原子力発電所内外の道路等に降った放射性セシウムを含む雨水は溜め枡に貯留されるために、豪雨のときに、汚染水が溜め枡から溢れ出ることも懸念されている。【０００３】
フェロシアン化鉄を含む紺青は、セシウムを吸着することが知られている。従来、紺青を用いて汚染水中の放射性セシウムを回収する方法が提案されている。例えば下記特許文献１は、繊度０．００１〜１０ｄｔｅｘの繊維を含み、繊維の表面に紺青をバインダで付着させた布帛を用いて、土壌中の放射性セシウムを回収する技術を開示する。【０００４】
また、下記特許文献２は、布帛もしくはフィルムに不織布を重ねてニードルパンチおよび／または縫製により固定され一体化されてなる通水性の包材に、水膨潤性吸水性樹脂を封入した袋を開示する。【０００５】
また、下記特許文献３は、放射性セシウムを回収する技術に関するものではないが、洪水や水災害などの時に水や土砂の侵入を防ぐため応急処置的に用いられる土嚢として、布帛もしくはフィルムに不織布を重ねてニードルパンチおよび／または縫製により固定され一体化されてなる水膨潤性吸水性樹脂用包材を開示する。【０００６】
また、下記特許文献４は、洪水や水災害などの時に水や土砂の侵入を防ぐため応急処置的に用いられる土嚢として、透水性を有する外袋内に吸水性高分子材料が収容されてなる土嚢状物形成体であって、高吸水性ポリマーの微粒子を水溶性ポリビニルアルコールフィルム製の袋状の包装体に収容した状態で外袋の開口部を縫合閉塞させてなる土嚢状物形成体を開示する。
【先行技術文献】
【特許文献】
【０００７】
【特許文献１】特開２０１３−２５３３６１号公報
【特許文献２】特開２０１５−１５５０７９号公報
【特許文献３】特開２０１０−２５５３４６号公報
【特許文献４】特開２００１−２７９６３８号公報
【発明の概要】
【発明が解決しようとする課題】
【０００８】
特許文献２に開示された水膨潤性吸水性樹脂が封入された袋を用いることにより、放射性セシウムを含む汚染水を水膨潤性吸水性樹脂に吸収させて汚染水を回収することができる。しかし、汚染水を回収させた袋は水分を吸収して例えば数１００倍の体積に膨らんで土嚢のようになり、膨らんだ袋は非常に重くなる。その結果、自重や運搬時の外力により、吸水した水膨潤性吸水性樹脂を封入した土嚢のように膨らんだ袋から、放射性セシウムを含む汚染水が漏出することがあった。この場合、汚染水が漏出した領域が放射性セシウムで汚染されたり、運搬作業者が被ばくしたりする可能性があった。【０００９】
本発明の目的は、放射性セシウムを含有する汚染水を回収し、回収した汚染水から放射性セシウムを選択的に回収するためのセシウム回収材を提供することにある。
【課題を解決するための手段】
【００１０】
本発明の一局面は、不織布から形成された包材と、包材中に収容された高吸水性ポリマーパウダーと、を含み、不織布はフェロシアン化物及びフェリシアン化物からなる群から選ばれる少なくとも１種の化合物（以下セシウム捕捉剤とも称する）を含むセシウム回収材である。セシウム回収材に含まれる高吸水性ポリマーパウダーは汚染水を吸収して膨潤する。吸収された汚染水中の放射性セシウムは、セシウム捕捉剤により捕捉される。このようなセシウム回収材を用いることにより、高吸水性ポリマーに吸収される汚染水から放射性セシウムを選択的に回収できる。【００１１】
また、高吸水性ポリマーパウダーは包材に直接、収容されていることが好ましい。織物や目の粗い不織布を用いた包材に高吸水性ポリマーパウダーを収容した場合、高吸水性ポリマーパウダーが漏出する。そのために高吸水性ポリマーパウダーは水溶性ポリビニルアルコールフィルム製など水溶性の内袋に収容される必要がある。水溶性の内袋に高吸水性ポリマーパウダーを収容した場合、汚染水に接触して内袋が溶解するまでの間は、汚染水が高吸水性ポリマーパウダーに吸収されずに通過してしまうという問題を生じる。そのために、高吸水性ポリマーパウダーは内袋を介することなく包材に直接収容されていることが好ましい。【００１２】
また、不織布は１ｄｔｅｘ以下の極細繊維を含む、見かけ密度０．２０〜１．２ｇ／ｃｍ3の不織布であることが好ましい。この不織布は緻密で均質な繊維密度を有するために、高吸水性ポリマーパウダーが繊維間の空隙から漏出しにくくなる。従って、高吸水性ポリマーパウダーを直接包材に収容することができる。また、この不織布は高い機械的強度を有するために、吸水して膨潤した高吸水性ポリマーパウダーのゲルが土嚢のように重くなっても、繊維間の空隙からゲルが漏出することを抑制できる。また、この不織布は緻密で均質な繊維構造を有するために、セシウム捕捉剤をムラなく均質に担持させることができる。また、この不織布は、緻密で均質な繊維構造を有するために吸水速度が低く、そのために汚染水と接触する時間が長くなる。【００１３】
また、不織布は湿熱接着性繊維の集合体を部分接着させて形成された不織布であることが好ましい。この不織布は、ニードルパンチのような厚み方向に機械的に繊維を絡合させる処理を経ることなく、繊維の表面同士が湿熱接着されて固定される。そのために、この不織布は、径の大きなニードル痕のような穴を有さない。そのために膨潤後のゲルが穴から外に漏出しにくくなる。また、この不織布はニードルパンチのような物理的な外力が付与されて繊維同士を絡合させて形成させた不織布ではないために、繊維の密度が均質であるために高い機械的強度を有する。【００１４】
また、セシウム回収材は、包材中にも、フェロシアン化物及びフェリシアン化物からなる群から選ばれる少なくとも１種の化合物をさらに含むことが好ましい。セシウム捕捉化合物を包材中にも収容させることにより、セシウムを回収する能力をさらに向上させることができる。包材中に収容されるセシウム捕捉剤は、例えば、セシウム捕捉剤をバインダで担持させた不織布断片が取扱い性に優れる点から好ましい。【００１５】
また、本発明の他の一局面は、上記何れかのセシウム回収材を汚染水に接触させることにより、汚染水を吸収させて高吸水性ポリマーパウダーを膨潤させるセシウム回収方法である。
【発明の効果】
【００１６】
本発明によれば、放射性セシウムを含有する汚染水を回収し、回収された汚染水から放射性セシウムが漏出することを抑制できる。
【図面の簡単な説明】
【００１７】
【図１Ａ】図１Ａは実施形態のセシウム回収材１０の上面模式図である。
【図１Ｂ】図１Ｂは実施形態のセシウム回収材１０の断面模式図である。
【図１Ｃ】図１Ｃは実施形態のセシウム回収材１０の包材１を形成する不織布の模式拡大図である。
【図２Ａ】図２Ａはセシウム回収材１０を溜め枡１１の周囲に配置して、溜め枡１１が溢れる前の様子を説明する説明図である。
【図２Ｂ】図２Ｂはセシウム回収材１０を溜め枡の周囲に配置して、溜め枡１１が溢れた後の様子を説明する説明図である。
【図３】図３は、実施形態のセシウム回収材１５の断面模式図である。
【図４】図４は、実施例の湿熱接着性繊維の集合体を部分接着させて形成された不織布の断面の走査型電子顕微鏡（SEM）の画像である。
【発明を実施するための形態】
【００１８】
本発明に係るセシウム回収材の一実施形態を説明する。
【００１９】
図１Ａは、本実施形態のセシウム回収材１０の上面図であり、図１Ｂは図１ＡのＢ−Ｂ’断面の断面図であり、図１Ｃは包材１を形成する不織布の拡大図を示す。図１Ａ，図1Ｂ，及び図1Ｃ中、１は包材、２は高吸水性ポリマーパウダー、３は縫製糸、４は不織布を形成する繊維、５はセシウム捕捉剤、６はセシウム捕捉剤５を繊維４に接着するバインダである。また、ｖは不織布に存在する空隙である。
【００２０】
図１Ａ及び図１Ｂに示すように、セシウム回収材１０は、例えば矩形の不織布を２枚重ねてその周縁を縫製糸３で縫製して形成された包材１中に、所定量の高吸水性ポリマーパウダー２を収容した形態を有する。そして、図１Ｃに示すように、包材１の不織布を形成する繊維４の表面に、セシウム捕捉剤５がバインダ６で固定されている。
【００２１】
セシウム捕捉剤５はバインダ６で繊維４の表面に担持されている。放射性セシウムは水中ではＣｓ+の形態でイオン化して存在する。ＭＦｅ［Ｆｅ(ＣＮ)6］（Ｍは陽イオン）で表されるセシウム捕捉剤は、Ｃｓ+を吸着する。そのために、包材１の素材となる不織布の繊維４の表面にバインダ６で担持されたセシウム捕捉剤５は、水中にイオン化して存在する放射性セシウムを吸着して選択的に回収する。
【００２２】
セシウム捕捉剤としては、配位子にシアン化物イオンを含む錯体である、フェロシアン化物イオン [Fe(CN)6]4-を含むフェロシアン化物や、フェリシアン化物イオン [Fe(CN)6]3-を含むフェリシアン化物が挙げられる。さらに具体的には、例えば、ヘキサシアノ鉄（II）酸鉄（III）（Fe4[Fe(CN)6]3，フェロシアン化第二鉄），ヘキサシアノ鉄（III）酸鉄（II），フェロシアン化鉄アンモニウム（Fe（NH4）[Fe(CN)6]），フェロシアン化鉄カリウム，フェロシアン化銅（Cu2[Fe(CN)6]），フェロシアン化銀，フェロシアン化カドミウム（Cd2Fe(CN)6），フェロシアン化コバルト，フェロシアン化カリウム（K4[Fe(CN)6]），フェロシアン化鉛(II)（PbFe(CN)6），フェロシアン化マンガン(II)（Mn2Fe(CN)6）等のフェロシアン化物や、フェリシアン化カリウム（K3Fe(CN)6）等のフェリシアン化物等、またはそれらの水和物等が挙げられる。これらは、単独でも、２種以上を組み合わせても、また、粗精製物を用いてもよい。これらの中では青色顔料として知られる、Fe4[Fe(CN)6]3を含む紺青（プルシアンブルー）が入手しやすい点から好ましい。紺青は、通常、水に不溶または難溶の粒子である。セシウム捕捉剤は粒子であることが好ましい。その粒子の平均粒子径は特に限定されないが、０．０１〜１０μｍ、さらには０．０１〜１μｍ、とくには０．０２〜０.５μｍであることが繊維表面に均質に付着し、脱落しにくい点から好ましい。
【００２３】
高吸水性ポリマーパウダーは、水を吸収して膨潤する水膨潤性の高吸水性ポリマー（Superabsorbent Polymer）のパウダーである。高吸水性ポリマーの具体例としては、例えば、ポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋物が挙げられる。これらの中では、吸水倍率及び吸水速度に優れる点から、ポリアクリル酸塩架橋物、とくには、ポリアクリル酸ナトリウム塩架橋物が好ましく用いられる。高吸水性ポリマーパウダーの吸水倍率（純水）は、１０〜１０００倍、さらには１００〜１０００倍であることが好ましい。また、高吸水性ポリマーパウダーの質量平均粒子径（Ｄ５０）は、５０〜１０００μｍ、さらには１００〜８００μｍであることが好ましい。また、粒子径１０μｍ未満の微粒子は少ない方が好ましい。具体的には、粒子径１０μｍ未満の微粒子の含有量が０〜５質量％、さらには、０〜３質量％、とくには０〜１質量％であることが好ましい
【００２４】
本実施形態のセシウム回収材１０においては、高吸水性ポリマーパウダー２は、不織布製の包材１中に、水溶性の内袋を介さずに直接収容されている。そのために、高吸水性ポリマーパウダー２は、包材１から浸透した汚染水に速やかに接触して吸水する。なお、必要に応じて、高吸水性ポリマーパウダーを水溶性の内袋に収容してもよい。
【００２５】
高吸水性ポリマーパウダーの収容量は特に限定されない。一例としては、包材１の高吸水性ポリマーパウダーを収容する領域の単位面積に対する収容量が、０．２５〜２５００ｇ／ｍ2、さらには、５〜１０００ｇ／ｍ2であることが好ましい。
【００２６】
次に、包材１を形成する不織布について詳しく説明する。不織布の種類は特に限定されないが、緻密で均質性の高い不織布が好ましい。具体的には、例えば、以下に説明するような、極細繊維の不織布や、湿熱接着性繊維の集合体を部分接着させて形成された不織布が挙げられる。これらの不織布は、緻密で均質性の高い不織布は、大きな孔を有さないために高吸水性ポリマーパウダーを漏出させにくく、また、機械的強度に優れるために吸水して膨潤した高吸水性ポリマーパウダーのゲルも漏出させにくい。
【００２７】
はじめに、極細繊維の不織布について説明する。極細繊維の不織布は、混合紡糸方式や複合紡糸方式などの方法を用いて得られる、海島型複合繊維のような極細繊維発生型繊維を溶融紡糸した後、極細繊維発生型繊維の繊維ウェブを形成させ、複数層の繊維ウェブの積層体にニードルパンチすることにより極細繊維発生型繊維を絡合させ、その後、海成分を溶解することにより極細繊維化するような公知の製造方法により製造することができる。なお、海島型複合繊維は、繊維断面に海成分（マトリクス）と複数の島成分（ドメイン）とを含むマトリクス―ドメイン構造を有し、海成分を形成する樹脂のみを選択的に溶解または分解することにより極細繊維の束を形成できる繊維である。
【００２８】
極細繊維の不織布の繊維を形成するための樹脂としては次のような樹脂が例示できる。例えば、ポリエチレンテレフタレート（ＰＥＴ），ポリトリメチレンテレフタレート，ポリブチレンテレフタレート（ＰＢＴ），ポリエステルエラストマー等のポリエステル系樹脂；ポリアミド６，ポリアミド６６，ポリアミド６１０，芳香族ポリアミド，ポリアミドエラストマー等のポリアミド系樹脂；アクリル樹脂；ポリエチレンやポリプロピレン等のオレフィン樹脂等の繊維形成能を有する繊維が挙げられる。これらは、単独で用いても２種以上を組み合わせて用いてもよい。これらの中では、ポリエステル系樹脂及びポリアミド系樹脂から形成された繊維が、溶融紡糸性に優れていることに加えて、耐放射線性にも優れているために放射線による分解を抑制できる点から好ましい。
【００２９】
極細繊維発生型繊維の繊維ウェブの形成方法としては、スパンボンド法などにより紡糸した海島型長繊維をカットすることなく長繊維ウェブを形成する方法；メルトブロー法等のように、溶融繊維を気流で延伸しながら吹き飛ばして、短繊維ウェブを形成する方法；長繊維をカットして短繊維にした後、カード、クロスラッパー、ランダムウェッバーなどを用いて短繊維ウェブを形成する方法；が例示できる。これらの中では、緻密で均質な不織布が得られる点から、長繊維ウェブを形成する方法が好ましい。
【００３０】
極細繊維の繊度としては、１ｄｔｅｘ以下、さらには０．５ｄｔｅｘ以下、とくには０．２ｄｔｅｘ以下であり、０．００１ｄｔｅｘ以上、さらには０．０５ｄｔｅｘ以上であることが好ましい。極細繊維の繊度が高すぎる場合には、繊維の緻密さ及び均質性が低下して機械的強度が低下する傾向がある。また、極細繊維の不織布の目付としては、例えば、８０〜８００ｇ／ｍ2、さらには１５０〜５００ｇ／ｍ2程度が好ましい。このような目付けの場合には、充分な透水性や機械的強度を保持しながら、セシウム捕捉剤を均質に担持させることができる。
【００３１】
また、極細繊維の不織布の見かけ密度としては、０．２０〜１．２ｇ／ｃｍ3、さらには、０．３０〜１．２ｇ／ｃｍ3、さらには、０．３０〜１．０ｇ／ｃｍ3、とくには０．３５〜０．８５ｇ／ｃｍ3が好ましい。このような見かけ密度の場合には、極細繊維が緻密になり不織布が均質になる。
【００３２】
次に、湿熱接着性繊維の集合体を部分接着させて形成される不織布について説明する。湿熱接着性繊維の集合体を部分接着させて形成される不織布は、湿熱接着性繊維の集合体であるウェブを湿熱処理することにより接着させて形成される不織布である。湿熱接着性繊維は湿熱処理により接着性を示す湿熱接着性樹脂を含む繊維である。具体的には、例えば、高温水蒸気や熱水に接触させる等の湿熱処理により接着性を帯び、湿熱接着性繊維同士、または、湿熱接着性繊維と湿熱処理により接着性を示さない非湿熱接着性繊維とを接着する繊維である。湿熱接着性樹脂は湿熱処理により接着性を帯びるために、ニードルパンチや水流絡合処理のような機械的処理により繊維を絡合させる方法を用いることなしに、繊維同士を固定できる。また、親水性が高い湿熱接着性樹脂は、吸水性に優れている。ニードルパンチを用いた場合には、不織布にニードルパンチ痕による孔が形成されて繊維密度が不均質になり、また、孔が形成された部分の機械的強度が低くなり、また、孔から水や吸水したゲルや高吸水性ポリマーパウダーが漏出しやすくなる傾向がある。
【００３３】
湿熱接着性樹脂としては、例えば、次のような樹脂が例示できる。加水分解によりビニルアルコール骨格を形成するビニルエステル基含有単量体２０〜１００モル％と不飽和二重結合を有するその他の単量体８０〜０モル％との重合体を加水分解（ケン化）して得られる重合体；ポリエチレンオキシド，ポリプロピレンオキシドなどのポリアルキレンオキシドおよびそれらを骨格中に有する重合体；セルロース又はその誘導体；カルボキシ基，水酸基，エーテル基およびアミド基から選ばれる少なくとも１種の官能基を有する単量体２０〜１００質量％と不飽和二重結合を有するその他の単量体８０〜０質量％とを重合して得られる重合体；が挙げられる。湿熱接着性樹脂は、単独でも２種以上を組み合わせて用いてもよい。これらの中では、加水分解によりビニルアルコール骨格を形成するビニルエステル基含有単量体２０〜１００モル％と不飽和二重結合を有するその他の単量体８０〜０モル％との重合体を加水分解（ケン化）して得られる重合体が、湿熱接着性に優れ、また、高い強度や耐摩耗性を維持する点から好ましい。なお、ビニルエステル基含有単量体とその他の単量体との重合体は、ケン化により主鎖骨格中のビニルエステル単位がビニルアルコール単位に変換される。
【００３４】
ビニルエステル基含有単量体単位とその他の単量体単位とを含む重合体中の、その他の単量体単位の共重合率としては、２０〜６０モル％、さらには、２５〜５５モル％、とくには、３０〜５０モル％であることが好ましい。このような重合体としては、酢酸ビニルとエチレンとの重合体のケン化物である、エチレン−ビニルエステル共重合体のケン化物（エチレン−ビニルアルコール共重合体（ＥＶＯＨ）とも称される）が特に好ましい。
【００３５】
湿熱接着性繊維の集合体であるウェブに含まれる湿熱接着性繊維としては、１種類の湿熱接着性樹脂のみを含む繊維であっても、異なる種類の湿熱接着性樹脂同士を組み合わせて複合化された複合繊維であっても、湿熱処理により接着性を示さない非湿熱接着性樹脂と湿熱接着性樹脂とを組み合わせて形成された複合繊維であってもよい。湿熱処理の条件は特に限定されないが、例えば、７０〜１５０℃、さらには９０〜１３０℃、とくには８０〜１２０℃程度の高温水蒸気や熱水に接触させるような条件が挙げられる。湿熱接着性繊維が湿熱接着性樹脂と非湿熱接着性樹脂との複合繊維であることが、得られる不織布の見かけ密度や強度を調整しやすい点から好ましい。非湿熱接着性樹脂の具体例としては、例えば、ポリエチレンテレフタレート，ポリトリメチレンテレフタレート，ポリブチレンテレフタレート，ポリエチレンナフタレート等のポリエステル系樹脂；ポリプロピレン系樹脂等のポリオレフィン系樹脂；ポリアミド６，ポリアミド６６，ポリアミド６１０，ポリアミド１０，ポリアミド１２，ポリアミド６−１２，ポリアミド９Ｔ等のポリアミド系樹脂；（メタ）アクリル系樹脂；塩化ビニル系樹脂；スチレン系樹脂；ポリカーボネート系樹脂；ポリウレタン系樹脂；熱可塑性エラストマー等の非水溶性樹脂が挙げられる。これらは単独で用いても２種以上を組み合わせて用いてもよい。これらの中では、ポリエステル系樹脂やポリアミド系樹脂が、とくにはポリエチレンテレフタレートが、ＥＶＯＨのような湿熱接着性樹脂よりも融点が高く、耐熱性や繊維形成性に優れる点から特に好ましい。
【００３６】
湿熱接着性樹脂が複合繊維である場合、湿熱接着性樹脂は、非湿熱接着性樹脂からなる繊維の表面に、その長手方向に連続するように被着されていることが好ましい。また、複合繊維の横断面の相構造としては、例えば、芯鞘型、海島型、サイドバイサイド型または多層貼合型、放射状貼合型、ランダム複合型等が挙げられる。これらの中では、湿熱接着性樹脂が鞘部を形成し、非湿熱接着性樹脂または他の湿熱接着性樹脂繊維が芯部を形成し、湿熱接着性樹脂が繊維の表面を覆う芯鞘型構造であることが、湿熱接着性が高い点から好ましい。また、湿熱接着性繊維は、非湿熱接着性繊維の表面に湿熱接着性樹脂をコートして形成されるような繊維であってもよい。
【００３７】
繊維ウェブを形成する湿熱接着性繊維や非湿熱接着性繊維の繊度は特に限定されない。例えば、１〜１０ｄｔｅｘ、さらには１〜６ｄｔｅｘ程度であることが好ましい。繊度が高すぎる場合には繊維間の空隙が大きくなって、水や吸水したゲルや高吸水性ポリマーパウダーが漏出しやすくなる傾向がある。
【００３８】
湿熱接着性繊維を部分接着させて形成される不織布の見かけ密度としては、０．０５〜０．４０ｇ／ｃｍ３、さらには０．１０〜０．３０ｇ／ｃｍ３、とくには０．１０〜０．２０ｇ／ｃｍ３であることが好ましい。見かけ密度が低すぎる場合には機械的強度が低下したり、繊維間の空孔が大きくなりすぎたりする傾向がある。
【００３９】
次に、上述したような不織布にセシウム捕捉剤を含有させる方法について説明する。不織布にセシウム捕捉剤を含有させる方法としては、例えば、不織布を形成する繊維の表面にセシウム捕捉剤をバインダで接着させる方法が挙げられる。
【００４０】
バインダとしては、繊維の表面にセシウム捕捉剤を固定できる樹脂であれば特に限定なく用いられる。バインダの具体例としては、例えば、ポリウレタン、アクリル樹脂、ポリエチレン、ポリオレフィン、石油樹脂、アスファルト、イソプレン系炭化水素、ブタジエンゴム、塩化ビニルなどの樹脂が挙げられる。
【００４１】
バインダは、不織布の透水性を維持するための内部空隙を閉塞させないように存在させる。具体的には、図１Ｃに示すように、バインダ６は、繊維４の表面に接着して粒子状に点在しているような形態が挙げられる。バインダを不織布の繊維の表面に均質に接着させるためには、例えば、ポリウレタンエラストマーエマルジョンやアクリル樹脂エラストマーのエマルジョンを凝固させた樹脂をバインダとして用いることが特に好ましい。このようなエマルジョンを凝固させて形成されるバインダは水を吸収しやすいために、セシウム捕捉剤とセシウムイオンを含有する汚染水との接触性にも優れている。
【００４２】
また、セシウム捕捉剤の繊維に対する割合としては、０．００００１〜５０質量％、さらには０．００１〜３０質量％、とくには０．０１〜２０質量％であることが好ましい。セシウム捕捉剤の繊維に対する割合が低すぎる場合には、セシウムの回収効率が低下する傾向がある。また、セシウム捕捉剤の繊維に対する割合が高すぎる場合には、セシウム捕捉剤を充分に接着させるためにはバインダの割合を高める必要があり、その場合には、不織布中の内部空隙の割合が低くなって、吸水速度が低下する傾向がある。
【００４３】
不織布に、セシウム捕捉剤を接着するバインダを、透水性を維持するための内部空隙を閉塞させないように存在させる方法としては、例えば、セシウム捕捉剤を分散させたバインダのエマルジョンを不織布に含浸させた後、バインダを凝固させる方法等が挙げられる。不織布にエマルジョンを含浸させる方法としては、例えば、ナイフコーター、バーコーター、又はロールコーターを用いたり、ディッピングしたりする方法が挙げられる。
【００４４】
このようにして、繊維の表面にセシウム捕捉剤をバインダで担持させた不織布が得られる。不織布中のセシウム捕捉剤の充填密度は、特に限定されない。例えば紺青の場合、０．１〜１０００ｍｇ／ｃｍ3、さらには、０．１〜５００ｍｇ／ｃｍ3、とくには０．５〜２５０ｍｇ／ｃｍ3、であることが好ましい。
【００４５】
不織布の厚さは、０．３〜４ｍｍ、さらには０．４〜３ｍｍ、とくには０．５〜２ｍｍ、ことには０．８〜１．５ｍｍであることが好ましい。
【００４６】
また、不織布は、ASTM D3786のミューレン式破裂強さ測定方法によって求められる破裂強さが１０kg/cm2以上、さらには１５kg/cm2以上、とくには２０kg/cm2以上であることが、吸水後のセシウム回収材を運搬するときに包材が破損しにくくなる点から好ましい。なお、上限は特に限定されないが、通常、５０kg/cm2、さらには１００kg/cm2程度である。また、後述する実施例においては、破裂した部分の面積は５cm2程度であった。このように破裂した部分の面積と破裂強さから算出される破裂強力としては、４９０Ｎ以上、さらには７３５Ｎ以上、とくには９８０Ｎ以上であることが、吸水後のセシウム回収材を運搬するときに包材が破損しにくくなる点から好ましい。なお、上限は特に限定されないが、通常、２４５０Ｎ、さらには４９００Ｎ程度であることが好ましい。
【００４７】
また、本実施形態のセシウム回収材においては、包材中にセシウム捕捉剤をさらに含有させてもよい。このように包材中にもセシウム捕捉剤を含有させることにより、放射性セシウムの吸着能をさらに向上させることができる。包材中にセシウム捕捉剤をさらに含有させる方法としては、例えば、図１Ｂに示すセシウム回収材１０において、さらに、図３に示すように、セシウム捕捉剤を含有する不織布等の繊維基材の断片７を収容して封入したセシウム回収材１５のようなものが挙げられる。
【００４８】
本実施形態のセシウム回収材の大きさ及び形状は特に限定されず、目的に応じて適宜調整される。一例としては、一辺が１０〜８０ｃｍのような矩形状が挙げられる。
【００４９】
本実施形態のセシウム回収材は、放射性セシウムで汚染された汚染水が存在する領域に配置して、高吸水性ポリマーパウダーに汚染水を吸収させてセシウム回収材を膨張させることにより、例えば土嚢のように用いられる。さらに、具体的な使用方法の一例を、図２Ａ及び図２Ｂを参照して説明する。
【００５０】
図２Ａはセシウム回収材１０を溜め枡１１の周囲に配置し、溜め枡１１が溢れる前の様子を示す。また、図２Ｂは溜め枡１１が溢れた後の様子を示す。図２Ａにおいては、豪雨時の危機管理対策として、溜め枡１１の周囲の土壌Ｇ上に複数枚のセシウム回収材１０が重ねて配置されている。降雨時においては、雨樋１２により雨水が集められて溜め枡１１に貯留される。そして、雨水が放射性セシウムを含む場合には、貯留された水は汚染水Ｗになる。そして、溜め枡１１に貯留された汚染水Ｗは横管１３を通じて、図略の貯留槽に排出される。
【００５１】
豪雨時においては図２Ｂに示すように、横管１３からの排水量が不足して溜め枡１１に貯留された水が溢れる。汚染水Ｗが溢れて周辺に広がった場合、溜め枡１１の周囲が汚染水で汚染される。図２Ａに示すように溜め枡１１が溢れる前にその周囲に吸水前のセシウム回収材１０を配置した場合、豪雨により溜め枡１１から溢れた汚染水Ｗをセシウム回収材１０が吸収する。そして、図２Ｂに示すように、セシウム回収材１０は汚染水Ｗを吸収することにより数１０倍から数１００倍の大きさに膨張して土嚢状物２０を形成する。土嚢状物２０は汚染水Ｗが周囲に広がることを留める土嚢の役割をするとともに、吸水した汚染水Ｗから放射性セシウムを回収する。このようにして、汚染水Ｗ中の放射性セシウムが溜め枡１１の周囲に広がることが抑制される。そして、汚染水Ｗを吸収した土嚢状物２０は、乾燥したときには減容化して軽量化するために、使用後に運搬することや、廃棄物として焼却処分する際の取扱い性にも優れる。
【実施例】
【００５２】
以下、実施例により本発明をさらに具体的に説明する。なお、本発明の範囲はこれらの実施例に何ら限定されるものではない。【００５３】
［実施例１］
水溶性熱可塑性ポリビニルアルコール（ＰＶＡ）系樹脂を海成分に用い、イソフタル酸変性度６モル％のＰＥＴを島成分に用い、繊維１本あたりの島数が２５島で、海成分／島成分が２５／７５（質量比）となるような溶融複合紡糸用口金を用い、２６０℃で海島型のフィラメントを口金より吐出した。そして、紡糸速度が３７００ｍ／ｍｉｎとなるようにエジェクター圧力を調整して、ネット上で平均繊度２．１ｄｔｅｘの海島型長繊維を捕集した。そしてネット上に捕集された海島型長繊維を表面温度４２℃の金属ロールで軽く押さえることにより表面の毛羽立ちを抑えた後、ネットから剥離し、さらに、表面温度７５℃の格子柄の金属ロールとバッグロールとの間を通過させて熱プレスすることにより、表面の極細繊維が仮融着した目付３１ｇ／ｍ2の長繊維ウェブを得た。【００５４】
そして、得られた長繊維ウェブをクロスラッピングすることにより８枚重ね、これに、針折れ防止油剤をスプレーした。そして、針先端からバーブまでの距離が３．２ｍｍの６バーブ針を用い、針深度８．３ｍｍで両面から交互に３３００パンチ／ｃｍ２のパンチ密度でニードルパンチすることにより、目付３２０ｇ／ｍ2の絡合された長繊維ウェブを得た。【００５５】
そして、長繊維ウェブを巻き取りライン速度１０ｍ／分で７０℃の熱水中に１４秒間浸漬することにより熱収縮させた。さらに９５℃の熱水中でディップニップ処理を繰り返してＰＶＡの除去率が９８％以上になる程度にまでＰＶＡを溶解除去することにより、繊度０．１ｄｔｅｘの極細長繊維を２５本含む繊維束が３次元的に交絡した極細繊維の不織布が得られた。そして、不織布は、バフィング処理することにより見かけ密度が０．５２ｇ／ｃｍ３で、厚み１ｍｍの不織布に調整された。【００５６】
一方、ポリウレタンエマルジョンに、平均粒子径０．０８μｍの紺青（大日精化（株）製の商品名：ＭＩＬＯＲＩＢＬＵＥ９０５）を、紺青／ポリウレタン固形分=１/３の質量比で分散させた。なお、ポリウレタンエマルジョンは、１３０℃における熱水膨潤率が９質量％であり、ソフトセグメントがポリへキシレンカーボネートジオールとポリメチルペンタンジオールの７０：３０の混合物からなる水乳化性ポリウレタンのエマルジョンであった。【００５７】
そして、厚み調整された不織布の質量に対して、紺青を分散させたエマルジョンをポリウレタン固形分で６質量％になるように含浸付与し、乾燥した。このようにして、０．５２ｇ／ｃｍ3の見かけ密度を有する繊度０．１ｄｔｅｘの極細繊維の不織布を含む不織布を得た。得られた不織布のASTM D3786のミューレン式破裂強さ測定方法によって得られた破裂強さは２１．０kg/cm2であり、破裂強さに４９（cm2×kg f）を乗じて得られた破裂強力は１０２９Ｎであった。【００５８】
なお、不織布の破裂強さは、ASTM D3786のミューレン式破裂強さ測定方法によって測定される。また、破裂強さに破裂部分の面積（５ｃｍ２）を乗じたのちに、９．８を乗じてニュートン（Ｎ）に換算することにより、破裂部分の破裂強力を求めた。【００５９】
そして、得られた不織布を１０×２０ｃｍの長方形に切り抜いた。そして、切り抜かれた２枚の長方形の不織布の三辺の周縁部を縫製することにより袋体を作成した。そして、袋体に４ｇの吸水性ポリマーパウダーを入れた後、残りの一辺を縫製して包材を形成した。このとき、不織布の面積当たりの吸水性ポリマーパウダーの量は、２００ｇ／ｍ2であった。なお、高吸水性ポリマーパウダーとしては、ポリアクリル酸ナトリウム塩架橋体（ＳＤＰグローバル（株）製サンフレッシュ、吸水倍率４００倍、質量平均粒子径４３０μｍで９５％以上が１５０〜７１０μｍの範囲に含まれる、１０μｍ以下の粒子１％以下）を用いた。このようにして、セシウム回収材を製造した。【００６０】
そして、２９４Ｂｑ／ｋgの濃度の放射性セシウムを含む汚染水中にセシウム回収材を浸漬した後、吸水により膨張したセシウム回収材を引き上げたときの放射性セシウム吸着能を次のようにして評価した。【００６１】
（評価１：３０分浸漬して、引き上げた直後のゲル中の放射性セシウム濃度）
汚染水に３０分浸漬させて膨張したセシウム回収材の包材中にシリンジ針を刺して内部のゲルを少量抜き取った。そして、ゲルに吸収された汚染水中の放射性セシウム濃度を測定した。【００６２】
（評価２：１日浸漬して、引き上げた直後のゲル中の放射性セシウム濃度）
汚染水に１日浸漬させて膨張したセシウム回収材の包材中にシリンジ針を刺して内部のゲルを少量抜き取った。そして、ゲルに吸収された汚染水中の放射性セシウム濃度を測定した。【００６３】
（評価３：１日浸漬したセシウム回収材を引き上げて５日経過した後の包材からの汚染水の漏出量、及び、漏出した汚染水中の放射性セシウム濃度）
汚染水に１日浸漬させて膨張したセシウム回収材を引き上げた後、５日間床に放置した後の膨張したセシウム回収材の包材から漏出した汚染水の漏出量を測定した。また、その包材中にシリンジ針を刺して内部のゲルを少量抜き取った。そして、ゲルに吸収された汚染水中の放射性セシウム濃度を測定した。【００６４】
（評価４：引き上げ５日後の包材からの純水への放射性セシウムの移行性）
汚染水に１日浸漬させて膨張したセシウム回収材を引き上げた後、５日間床に放置した後の膨張したセシウム回収材を１．２Ｌの純水に１日浸漬した。そして、純水に移行した放射性セシウム濃度を測定した。【００６５】
（評価５：ゲルの漏出）
汚染水に１日浸漬させて膨張したセシウム回収材を引き上げた後、５日間床に放置した後の膨張したセシウム回収材を目視で観察し、ゲルの漏出状態を次の基準により判定した。
Ａ：目視及び触感でゲルの漏出が認められなかった。
Ｂ：触感でポリマーの漏出により手が滑る感触が得られた。
Ｃ：目視で明らかにポリマーの漏出が確認された。
Ｄ：袋が破れてポリマーが漏出した。【００６６】
（評価６：運搬性）
Ａ：台車上に３段以上積み重ねて運搬することができた。
Ｂ：台車上に３段積み重ねたときにはポリマーの流出が認められ、２段積み重ねて運搬することはできた。
Ｃ：台車に１段乗せてもポリマーと汚染水が流出することが認められ、運搬できなかった。【００６７】
結果を表１に示す。【００６８】
【表１】
2017082361.tif 000003
【００６９】
［実施例２］
実施例１で用いた不織布を２×２ｃｍの大きさに切断した短冊状断片を、さらに包材中に収容した以外は実施例１と同様にしてセシウム回収材を製造し、評価した。結果を表１に示す。【００７０】
［実施例３］
繊度２ｄｔｅｘのＰＥＴ繊維からなる、見かけ密度０．１７ｇ／ｃｍ３、破裂強力５９０Ｎの、ニードルパンチ不織布を用意した。そして、実施例１で用いた不織布に代えて、用意したニードルパンチ不織布を用いた以外は実施例１と同様にしてセシウム回収材を製造し、評価した。結果を表１に示す。【００７１】
［実施例４〜９］
実施例１の不織布の製造において、ニードルパンチ条件を変更することにより、表1に示したような見掛け密度を有する不織布を製造した以外は実施例１と同様にしてセシウム回収材を製造し、評価した。結果を表１に示す。【００７２】
［実施例１０］
繊度８ｄｔｅｘのＰＥＴ繊維からなる、見かけ密度０．２８ｇ／ｃｍ３、破裂強力３４０Ｎの、ニードルパンチ不織布を用意した。そして、実施例１で用いた不織布に代えて、用意したニードルパンチ不織布を用いた以外は実施例１と同様にしてセシウム回収材を製造し、評価した。結果を表１に示す。【００７３】
［実施例１１］
繊度２ｄｔｅｘのＰＥＴ繊維からなる、見かけ密度０．０８ｇ／ｃｍ３、破裂強力３２０Ｎの、ニードルパンチ不織布を用意した。そして、実施例１で用いた不織布に代えて、用意したニードルパンチ不織布を用いた以外は実施例１と同様にしてセシウム回収材を製造し、評価した。結果を表１に示す。【００７４】
［実施例１２］
湿熱接着性繊維として、芯成分がポリエチレンテレフタレート（ＰＥＴ）、鞘成分がエチレン−ビニルアルコール共重合体（ＥＶＯＨ、エチレン共重合率４４モル％、ケン化度９８．４モル％、融点１６５℃）である芯鞘型複合ステープル繊維（５１ｍｍ長、芯鞘質量比＝５０／５０）を準備した。【００７５】
そして、湿熱接着性繊維を用いて、カード法により目付約４００ｇ／ｍ２のカードウェブを作製した。このカードウェブを、コンベア装置とその経路に水蒸気を噴射させる水蒸気噴射装置とを備えた湿熱処理装置に移送した。【００７６】
なお、コンベア装置は、５０メッシュ，幅５００ｍｍのポリカーボネート製エンドレスネットからなる、上側メッシュコンベアと下側メッシュコンベアとを備え、それらがそれぞれ同速度で同方向に進行し、かつ、互いの間隔を任意に調整可能な一対のメッシュコンベアを備える。また、コンベア装置の上流側には、下側メッシュコンベアの裏側に、搬送されるカードウェブに向かってネットを介して高温水蒸気を吹き付ける水蒸気噴射装置が配置されており、一方、上側メッシュコンベアの裏側にはサクション装置が配置されている。逆に、コンベアの下流側では、下側メッシュコンベアの裏側に同様のサクション装置が配置されており、上側メッシュコンベア内の裏側に同様の水蒸気噴射装置が配置されている。各水蒸気噴射装置は、コンベアの幅方向に沿って１ｍｍピッチで１列に並べられた複数の孔径０．３ｍｍのノズルを有する。また、ノズルはメッシュコンベアのネットの裏側にほぼ接するように配置されている。このような構成によれば、カードウェブの表裏の両面に対して高温水蒸気が吹き付けられる。【００７７】
各水蒸気噴射装置から０．４ＭＰａの高温水蒸気を略垂直に噴出させることにより、搬送されるカードウェブに水蒸気処理を施した。なお、コンベアの搬送速度は３ｍ／分であり、厚さ約２．０ｍｍの不織布が得られるように上側メッシュコンベアと下側メッシュコンベアとの間隔を調整した。このようにして、湿熱性接着性繊維が湿熱接着して形成された不織布を、透水性向上剤（アニオン系界面活性剤、「スパラン３３」：一方社油脂工業（株）製）の０．２５質量％水溶液にピックアップ率５５％になるように含浸して乾燥することにより、繊度５．６ｄｔｅｘ、見掛け密度０．１４ｇ／ｍ3の不織布を得た。図４に示すように、不織布の断面は均質であり、厚み方向に配向したような繊維も、不均質な大きな空隙も観察されなかった。得られた不織布の破裂強力は５２０Ｎであった。【００７８】
そして、実施例１で用いた不織布に代えて、得られた湿熱接着性繊維の集合体を部分接着させて形成された不織布を用いた以外は実施例１と同様にしてセシウム回収材を製造し、評価した。結果を表１に示す。【００７９】
［実施例１３］
実施例１２において、５．６ｄｔｅｘの湿熱接着性繊維の不織布に代えて、１５ｄｔｅｘの湿熱接着性繊維の不織布を用いた以外は実施例１２と同様にしてセシウム回収材を製造し、評価した。結果を表１に示す。【００８０】
［比較例１］
実施例１で用いた不織布に対し、紺青を配合していない以外は実施例１と同様の不織布を用いてセシウム回収材を製造し、評価した。結果を表１に示す。【００８１】
表１の結果から、実施例１〜１３で得られたセシウム回収材は、２９４Ｂｑ／ｋgの濃度で放射性セシウムを含む汚染水に３０分浸漬し、引き上げた直後において、その内部のゲルに吸収された汚染水中の放射性セシウム濃度が１６０〜１７０Ｂｑ／ｋgの範囲であり、汚染水から放射性セシウムを低減させたことがわかる。また、さらに、汚染水に１日浸漬し、引き上げた直後のゲルに吸収された汚染水中の放射性セシウム濃度は、さらに顕著に低下しており、汚染水から放射性セシウムを顕著に低減させたことがわかる。
【符号の説明】
【００８２】
１    包材
２    高吸水性ポリマーパウダー
３    縫合糸
４    繊維
５    セシウム捕捉剤
６    バインダ
７    セシウム捕捉剤を含有する繊維基材の断片
１０  セシウム回収材
１１  溜め枡
１２  雨樋
１３  横管
２０  土嚢状物
【図１Ａ】
2017082361.tif 000004
【図１Ｂ】
2017082361.tif 000005
【図１Ｃ】
2017082361.tif 000006
【図２Ａ】
2017082361.tif 000007
【図２Ｂ】
2017082361.tif 000008
【図３】
2017082361.tif 000009
【図４】
2017082361.tif 000010
【国際調査報告】
2017082361.tif 000011
2017082361.tif 000012
2017082361.tif 000013